(57)【要約】【課題】和紙調の風合いを有しながらも安価かつリサイクル可能で強度に優れた包装材を提供することを目的とする。【解決手段】原料パルプを抄紙してなる包装材であって、上記原料パルプ中のマーセル化パルプの含有率が３質量％以上４０質量％以下であり、表面の算術平均粗さ（Ｒａ）が１．６μｍ以上４．０μｍ以下であることを特徴とする包装材により上記課題を解決する。上記マーセル化パルプはマーセル化針葉樹晒クラフトパルプを含むことが好ましい。【選択図】なし【特許請求の範囲】
【請求項１】
原料パルプを抄紙してなる包装材であって、
上記原料パルプ中のマーセル化パルプの含有率が３質量％以上４０質量％以下であり、
表面の算術平均粗さ（Ｒａ）が１．６μｍ以上４．０μｍ以下であることを特徴とする包装材。
【請求項２】
上記マーセル化パルプがマーセル化針葉樹晒クラフトパルプを含む請求項１に記載の包装材。
【請求項３】
ＪＩＳ−Ｐ８２２０（１９９８）「パルプ−離解方法」に準拠して上記包装材を離解した離解パルプのフリーネスが４００ｍｌ以上７８０ｍｌ以下である請求項１又は請求項２に記載の包装材。
【請求項４】
上記原料パルプが針葉樹晒クラフトパルプを含む請求項１、請求項２又は請求項３に記載の包装材。
【発明の詳細な説明】
【技術分野】
【０００１】
本発明は包装材に関する。
【背景技術】
【０００２】
現在、原料繊維として天然繊維や化学繊維を抄紙した食品用等の包装材には、美麗な模様等の意匠性が要求され、特に和紙調の独特の風合い、肌触り、高級感等の優れた特性が求められる。
【０００３】
このような要求に対して、レーヨン繊維を含む原料繊維を抄紙した模様加工紙が提案されている（特開２０１１−１６４５号公報参照）。レーヨン繊維を抄紙すると、レーヨン繊維が紙表面で凝集し、和紙調の柔らかな風合いを示す。しかし、レーヨン繊維は繊維自体の絡み合いが少ないことから、得られた紙の引張強度等は一般に低い。紙の強度が低いと、包装材や内容物の破損、損傷等の原因ともなり、特に食品用包装材の用途では、好適に用いることができない。他方、紙の強度の低下を防ぐためにバインダー繊維等の紙力向上成分を紙に多く添加することも考えられるが、レーヨン繊維にバインダー繊維を多く添加すると、紙は水中で離解し難くなり、これらをパルプ原料としてリサイクルすることは困難となる。また、レーヨン繊維は、多段階に亘る複雑な製造工程を経て製造されるため、比較的高価でもある。
【先行技術文献】
【特許文献】
【０００４】
【特許文献１】特開２０１１−１６４５号公報
【発明の概要】
【発明が解決しようとする課題】
【０００５】
本発明は上記のような不都合に鑑みてなされたものであり、和紙調の風合いを有しながらも安価かつリサイクル可能で強度に優れた包装材を提供することを目的とする。
【課題を解決するための手段】
【０００６】
本発明者は、上記不都合を解決するために鋭意検討を重ねた結果、マーセル化パルプを所定の割合で含む原料パルプを抄紙し、表面の算術平均粗さ（Ｒａ）を特定範囲内とすることで、和紙調の風合いを発現できることを見出し、本発明を完成するに至った。
【０００７】
上記課題を解決するためになされた発明は、
原料パルプを抄紙してなる包装材であって、
上記原料パルプ中のマーセル化パルプの含有率が３質量％以上４０質量％以下であり、
表面の算術平均粗さ（Ｒａ）が１．６μｍ以上４．０μｍ以下であることを特徴とする包装材である。
【０００８】
当該包装材は、マーセル化パルプを上記含有率で含む原料パルプを抄紙し、表面の算術平均粗さを上記範囲内とすることで、従来のレーヨン紙と同様の和紙調の風合いを発現できる。また、当該包装材は、マーセル化パルプがレーヨン繊維と比べて比較的簡単な製造工程を経て製造されるため、製造コストを低減でき、さらにマーセル化パルプの含有率を上記範囲内とすることで、強度だけでなく水中での離解性にも優れる。
【０００９】
上記マーセル化パルプとしてはマーセル化針葉樹晒クラフトパルプを含むことが好ましい。マーセル化針葉樹晒クラフトパルプは繊維が長く比較的嵩高いため、上記特性をより容易に発現することができる。
【００１０】
ＪＩＳ−Ｐ８２２０（１９９８）「パルプ−離解方法」に準拠して当該包装材を離解した離解パルプのフリーネスは４００ｍｌ以上７８０ｍｌ以下であることが好ましい。包装材の嵩高さを高めることで、和紙調の風合いをより容易に発現できる。
【００１１】
上記原料パルプは針葉樹晒クラフトパルプを含むことが好ましい。このように針葉樹晒クラフトパルプを含むことで、包装材の強度をより高めることができる。
【発明の効果】
【００１２】
本発明の包装材は、和紙調の風合いを有しながらも安価かつリサイクル可能で強度に優れる。また、上記包装材は和紙調の風合いを有し、高級感を要望される食品用包装材として特に好適に用いることができる。
【発明を実施するための形態】
【００１３】
当該包装材は、原料パルプを抄紙してなる包装材であって、
上記原料パルプ中のマーセル化パルプの含有率が３質量％以上４０質量％以下であり、
表面の算術平均粗さ（Ｒａ）が１．６μｍ以上４．０μｍ以下であることを特徴とする包装材である。以下、当該包装材について詳説する。
【００１４】
＜原料パルプ＞
当該包装材は原料パルプを抄紙してなるものである。上記原料パルプはマーセル化パルプを上記の含有率で含み、その他の繊維成分をさらに含むこともできる。
【００１５】
「マーセル化」は、アルカリを用いてセルロース繊維を処理することをいう。また、「マーセル化パルプ」は、マーセル化を施したパルプをいう。具体的には、マーセル化パルプは、パルプに含まれるセルロースを水酸化ナトリウム等のアルカリで処理し、セルロース中のグルコース単位の主に６位の−ＯＨ基を−ＯＮａ基等に変えたアルカリセルロースをいう。
【００１６】
マーセル化パルプはマーセル化の影響を受けて繊維間で水素結合を形成し難くなり、マーセル化パルプを原料パルプに配合することで嵩高な紙を抄紙でき、和紙に似た独特の風合い、肌触り、高級感等の特性を発現できる。また、得られた包装材は高強度であり、レーヨン繊維について使用するようなバインダー繊維等の紙力向上成分の使用量を低減することもできる。さらに、マーセル化パルプはレーヨン繊維のような複雑な工程を経ることなく製造されるため、製造コストを低減でき、そのリサイクルも可能である。なお、所望の包装材を得ることができる限り、上記の−ＯＨ基の全てがマーセル化されていてもよく、その一部がマーセル化されていてもよい。
【００１７】
マーセル化の方法としては、特に限定されず、例えば原料パルプをアルカリ水溶液に浸漬する方法や、噴霧等でアルカリ水溶液を原料パルプに含浸させる方法が挙げられる。アルカリ水溶液も、特に限定されず、例えばナトリウム、カリウム、カルシウム等の塩（水酸化物、酸化物、炭酸化物等）やアンモニア水等が挙げられる。
【００１８】
マーセル化パルプの製造方法の一例を挙げれば、原料パルプをアルカリ水溶液中に浸漬し、室温で５分以上４８時間以下程度処理する。得られたマーセル化した原料パルプを４０℃以上１００℃以下で、ｐＨが３以上１２以下の温水で洗浄し、次いで遠心脱水等を用いて回収することでマーセル化パルプを得ることができる。また、マーセル化パルプを乾燥に付してもよい。
【００１９】
マーセル化パルプは公知の方法に従って製造することもできるが、商業的に入手可能でもある。市販のマーセル化パルプとしては、例えばレヨンニア社製の「ＳＵＬＦＡＴＡＴＥ」（製品名）、同社製の「ＵＬＴＲＡＮＩＥＲ」（製品名）、同社製の「ＰＯＲＯＳＡＵＩＥ」（製品名）等が挙げられる。
【００２０】
マーセル化パルプの製造に用いるマーセル化用のパルプ繊維は、特に限定されず、例えば公知のパルプ繊維が挙げられる。
【００２１】
パルプ繊維は、特に限定されず、例えば広葉樹晒クラフトパルプ（ＬＢＫＰ）、針葉樹晒クラフトパルプ（ＮＢＫＰ）、広葉樹未晒クラフトパルプ（ＬＵＫＰ）、針葉樹未晒クラフトパルプ（ＮＵＫＰ）等の化学パルプ、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプ、段ボール古紙、ライナー古紙、雑誌古紙、新聞古紙、地券古紙等から再生した古紙パルプ、上白古紙パルプ、脱墨パルプ等が挙げられる。
【００２２】
これらの中では、針葉樹晒クラフトパルプが好ましい。即ち、上記マーセル化パルプはマーセル化針葉樹晒クラフトパルプを含むことが好ましい。マーセル化針葉樹晒クラフトパルプは繊維が長く比較的嵩高いため、和紙に似た独特の風合い、肌触り、高級感等の特性をより容易に発現することができる。
【００２３】
上記原料パルプ中のマーセル化パルプの含有率は、３質量％以上４０質量％以下であり、好ましくは４質量％以上２０質量％以下、より好ましくは４質量％以上１５質量％以下である。このように、マーセル化パルプの含有率を上記範囲内とすることで、強度を低下させることなく、上述の和紙調の風合いを効果的に発現することができる。含有率が上記上限を超えると、地合いが低下し包装材として表面に印刷を行った場合の印刷適性が低下したり、強度が低下する。含有率が上記下限未満であると、包装材は和紙調の風合いを効果的に発現することができない。
【００２４】
マーセル化パルプのフリーネスは、特に限定されないが、通常５５０ｍｌ以上、好ましくは６００ｍｌ以上であり、未叩解が特に好ましい。フリーネスが上記範囲であると、和紙調の風合いを効果的に発現することができる傾向がある。フリーネスが５５０ｍｌ未満では和紙調の風合いが低下するおそれがある。
【００２５】
マーセル化パルプの繊維長（平均繊維長）は、特に限定されないが、通常１ｍｍ以上６ｍｍ以下、好ましくは１．５ｍｍ以上５．５ｍｍ以下である。繊維長が上記範囲内であると、包装材は和紙調の独特の風合いを有する傾向がある。繊維長が上記上限を超えると、地合いが低下し印面のカスレが酷くなるおそれや、結束を生じるおそれがある。繊維長が上記下限未満であると、包装材は和紙調の独特の風合いが低下するおそれがある。
【００２６】
＜その他の繊維成分＞
原料パルプはマーセル化パルプ以外のその他の繊維成分を含むこともできる。この場合、包装材は、マーセル化パルプに由来する特性のみならず、その他の繊維成分に由来する特性も併せて有することができる。
【００２７】
その他の繊維成分としては、特に限定されず、例えば上記のようなマーセル化を施す前のパルプ繊維、公知の合成繊維、水溶性の化学繊維等が挙げられる。
【００２８】
合成繊維としては、特に限定されず、例えばアセテート等のセルロース系繊維、レーヨン、キュプラ、ポリノジック等のセルロース系再生繊維等が挙げられる。また、本発明の効果を損なわない範囲で水溶性の合成繊維としてビニロン繊維も用いることができる。
【００２９】
これらの中でも、上記原料パルプは針葉樹晒クラフトパルプを含むことが好ましい。包装材の強度をより高めることができる。
【００３０】
上記原料パルプ中のその他の繊維成分の含有率は、好ましくは６０質量％以上９７質量％以下であり、より好ましくは８０質量％以上９６質量％以下、さらに好ましくは８５質量％以上９６質量％以下である。含有率が上記範囲内であると、包装材の強度を高めることができる傾向がある。含有率が上記上限を超えると、包装材は和紙に似た独特の風合いを有さないおそれがある。含有率が上記下限未満であると、包装材の強度が低下するおそれや、地合いが低下し印面のカスレが酷くなるおそれがある。
【００３１】
その他の繊維成分のフリーネスは、特に限定されず、通常３５０ｍｌ以上７００ｍｌ以下、好ましくは４００ｍｌ以上６５０ｍｌ以下である。フリーネスが上記範囲内であると、包装材は和紙調の独特の風合いを保ちながら強度を高めることができる。フリーネスが上記上限を超えると、包装材の強度が低下するおそれがある。フリーネスが上記下限未満であると、密度が高くなり、包装材は和紙調の独特の風合いが低下するおそれがある。
【００３２】
なお、原料パルプ中のパルプ配合率と包装材中のパルプ含有率とは略同一である。
【００３３】
マーセル化パルプとその他の繊維成分との組み合わせとしては、マーセル化針葉樹晒クラフトパルプと針葉樹晒クラフトパルプとの組み合わせが好ましい。和紙調の風合い及び強度をより向上させることができる。
【００３４】
フリーネスが５５０ｍｌ以上のマーセル化針葉樹パルプの含有率が３質量％以上４０質量％以下であり、さらに、フリーネスが３５０ｍｌ以上７００ｍｌ以下の針葉樹晒クラフトパルプの含有率が６０質量％以上９７質量％以下であることにより、さらに容易に和紙の風合いを有しながらも強度に優れる包装材を得ることができる。
【００３５】
＜抄紙方法＞
包装材は原料パルプを抄紙して得ることができる。抄紙方法は、特に限定されず、公知の方法に従って行うことができる。抄紙方法としては、特に限定されず、例えば酸性抄紙法、中性抄紙法、アルカリ性抄紙法等が挙げられる。抄紙機としても、特に限定されず、例えば長網抄紙機、ツインワイヤー抄紙機、円網抄紙機、円網短網コンビネーション抄紙機等が挙げられる。
【００３６】
抄紙は、本発明の効果を損なわない範囲で、抄紙用薬剤の存在下に行うこともできる。製紙用薬剤としては、特に限定されず、例えば界面活性剤、ワックス、サイズ剤、填料、防錆剤、導電剤、消泡剤、分散剤、粘性調整剤、凝集剤、凝結剤、紙力向上成分、歩留まり向上剤、紙粉脱落防止剤、嵩高剤、増粘剤等が挙げられる。
【００３７】
これらの中では、増粘剤、紙力向上成分のいずれかの存在下に抄紙を行うことが好ましい。
【００３８】
具体的には、増粘剤を使用すると、スラリーの粘度が好適なものとなる。その結果、マーセル化パルプ繊維が均一に分散されてワイヤー上で薄く均一に広がり、より和紙に似た独特の風合いを容易に形成できる。
【００３９】
増粘剤としては、特に限定されず、セルロース系誘導体、ポリビニルアルコール系ポリマー、ポリアクリル酸誘導体、ポリエチレンオキサイド（ポリエチレングリコール）等が挙げられる。
【００４０】
これらの中では、マーセル化パルプの均一な分散をより高め、和紙調の風合いをより高めることができるため、ポリエチレンオキサイド系増粘剤が好ましい。
【００４１】
増粘剤の使用割合は、特に限定されないが、通常０．０１ｋｇ／ｔ以上１ｋｇ／ｔ以下、好ましくは０．０５ｋｇ／ｔ以上０．３ｋｇ／ｔ以下である。なお、「ｋｇ／ｔ」はパルプ固形分１ｔあたりの固形分での質量（ｋｇ）をいう。
【００４２】
紙力向上成分を使用すると、包装材の強度が向上する。このため、本発明の効果を損なわない範囲で、上記包装材は紙力向上成分を含むことが好ましい。
【００４３】
紙力向上成分としては、特に限定されず、例えば紙力向上剤、バインダー繊維等が挙げられる。
【００４４】
紙力向上剤は、特に限定されず、例えばカチオン化デンプン、ポリアクリルアミド等の乾燥紙力増強剤、尿素ホルムアルデヒド樹脂、メラミンホルムアルデヒド樹脂、ポリアミドポリアミンエピクロルヒドリン（ＰＡＥ）等の湿潤紙力増強剤等が挙げられる。
【００４５】
これらの中では、得られた包装材の水中での離解性に優れ、包装材の強度をより高めることができるため、乾燥紙力増強剤が好ましく、ポリアクリルアミド系乾燥紙力増強剤がより好ましい。
【００４６】
バインダー繊維としては、本発明の効果を損なわない範囲で、ポリビニルアルコール繊維等の水溶性合成繊維を含有することもできるが、ポリエステル系繊維、ポリオレフィン繊維、ポリエチレンテレフタレート系繊維等の合成繊維は、抄紙時のドライヤーの熱で溶融して接着し得られた包装材は水中での離解が困難になるおそれがある。
【００４７】
紙力向上成分の使用割合は、特に限定されず、通常０．０２ｋｇ／ｔ以上４ｋｇ／ｔ以下、好ましくは０．２ｋｇ／ｔ以上１ｋｇ／ｔ以下である。なお、「ｋｇ／ｔ」はパルプ固形分１ｔあたりの固形分での質量（ｋｇ）をいう。
【００４８】
＜包装材＞
包装材は、原料パルプがマーセル化パルプを含むために、抄紙後、和紙調の風合いを有する。「和紙調の風合い」は、書道用紙、半紙、障子紙、襖紙、壁紙等のような、和紙に似た柔らかな雰囲気を醸し出す外観や風合いを有する紙をいう。上記のような外観や風合いは紙を目視することで確認できる。
【００４９】
上記包装材はその表面に凹凸を有し、和紙に似た独特の風合いや表面に印刷した場合に和紙に印刷したような適度な印刷カスレを有するため、包装材表面の算術平均粗さ（Ｒａ）は、１．６μｍ以上４．０μｍ以下、好ましくは１．７μｍ以上３．０μｍ以下である。算術平均粗さ（Ｒａ）が上記範囲内であると、包装材は嵩高さだけでなく、和紙に似た独特の風合い、肌触り、高級感等の特性をより容易に発現できる。算術平均粗さ（Ｒａ）が上記上限を超えると、表面の凹凸が大きくなりすぎ包装材に印刷を施す場合、印刷時のカスレが酷くなるおそれや、包装材の強度が低下するおそれがある。算術平均粗さ（Ｒａ）が上記下限未満であると、包装材は和紙調の風合いを有さないおそれや、包装材に印刷を施す場合、和紙に印刷したような適度なカスレを発現できないおそれがある。本形態において、包装材表面の算術平均粗さ（Ｒａ）は、例えば、原料の種類、配合質量割合や、フリーネス等を変化させることによって調節することができる。
【００５０】
マーセル化パルプの含有率を３質量％以上４０質量％以下にすることに加え、さらに包装材表面の算術平均粗さ（Ｒａ）を１．６μｍ以上４．０μｍ以下とすることにより、より和紙の風合いが強く、強度に優れる包装材を得ることができる。
【００５１】
上記包装材の坪量は、特に限定されないが、通常５ｇ／ｍ２以上５０ｇ／ｍ２以下、好ましくは９ｇ／ｍ２以上４０ｇ／ｍ２以下である。坪量が上記範囲内であると、包装材は和紙調の風合いを有しながらも強度に優れる傾向がある。坪量が上記上限を超えると、包装材の厚さが厚くなりすぎ、包装材として用いた場合に包装しづらくなるおそれがある。坪量が上記下限未満であると、包装材の強度が低下するおそれがある。
【００５２】
上記包装材の密度は、特に限定されないが、通常０．３５ｇ／ｍ３以上０．６０ｇ／ｍ３以下、好ましくは０．４０ｇ／ｍ３以上０．５５ｇ／ｍ３以下である。密度が上記範囲内であると、包装材は好適な嵩高さを有する傾向がある。密度が上記上限を超えると、包装材は和紙調の嵩高さを有さないおそれがある。密度が上記下限未満であると、包装材に印刷を施す場合、印刷時のカスレが酷くなるおそれがある。本形態において、密度は、例えば、原料の種類、配合質量割合や、フリーネス等を変化させることによって調節することができる。
【００５３】
上記包装材の縦方向の引張強度は、特に限定されないが、通常０．５ｋＮ／ｍ以上５．２ｋＮ／ｍ以下、好ましくは０．６ｋＮ／ｍ以上４．０ｋＮ／ｍ以下である。引張強度が上記範囲内であると、包装材は和紙調の風合いを有しながらも強度に優れる傾向がある。引張強度が上記上限を超えると、包装材は和紙調の嵩高さを有さないおそれがある。引張強度が上記下限未満であると、強度が低すぎ包装材として使用が難しくなるおそれがある。本形態において、引張強度は、例えば、坪量、原料の種類、配合質量割合や、フリーネス等を変化させることによって調節することができる。
【００５４】
上記包装材の表面の平滑度は、特に限定されないが、通常２０秒以上３５０秒以下、好ましくは３０秒以上２５０秒以下である。平滑度が上記範囲内であると、包装材は和紙調の風合いを有しながらも強度に優れる傾向がある。平滑度が上記上限を超えると、和紙調の風合いが低下するおそれや、包装材に印刷を施す場合、和紙に印刷したような適度なカスレを発現できないおそれがある。平滑度が上記下限未満であると、包装材に印刷を施す場合、印刷時のカスレが酷くなるおそれがある。本形態において、平滑度は、例えば、原料の種類、配合質量割合や、フリーネス等を変化させることによって調節することができる。
【００５５】
ＪＩＳ−Ｐ８２２０（１９９８）「パルプ−離解方法」に準拠して上記包装材を離解した離解パルプのフリーネスは、特に限定されないが、通常４００ｍｌ以上７８０ｍｌ以下、好ましくは５００ｍｌ以上７８０ｍｌ以下である。フリーネスが上記範囲内であると、包装材は、和紙調の風合いを有しながらも強度に優れる傾向がある。フリーネスが上記上限を超えると、包装材の強度が低下するおそれがある。フリーネスが上記下限未満であると、包装材の密度が高くなり、和紙調の風合いが低下するおそれや、包装材に印刷を施す場合、和紙に印刷したような適度なカスレを発現できないおそれがある。本形態において、上記包装材を離解した離解パルプのフリーネスは、例えば、原料の種類、配合質量割合や、フリーネス等を変化させることによって調節することができる。
【００５６】
マーセル化パルプの含有率を３質量％以上４０質量％以下とし、包装材表面の算術平均粗さ（Ｒａ）を１．６μｍ以上４．０μｍ以下とすることに加え、ＪＩＳ−Ｐ８２２０（１９９８）「パルプ−離解方法」に準拠して上記包装材を離解した離解パルプのフリーネスを４００ｍｌ以上７８０ｍｌ以下とすることにより、さらに和紙の風合いが強く、強度に優れる包装材を得ることができる。
【００５７】
ＪＩＳ−Ｐ８２２０（１９９８）「パルプ−離解方法」に準拠して上記包装材を離解した離解パルプの繊維長は、特に限定されないが、通常１ｍｍ以上６ｍｍ以下、好ましくは１．５ｍｍ以上５．５ｍｍ以下である。繊度が上記範囲内であると、包装材は和紙調の独特の風合いを有する傾向がある。繊維長が上記上限を超えると、地合いが低下し印面のカスレが酷くなるおそれや、結束を生じるおそれがある。繊維長が上記下限未満であると、包装材は和紙調の独特の風合いが低下するおそれがある。本形態において、上記包装材を離解した離解パルプの繊維長は、例えば、原料の種類、配合質量割合や、フリーネス等を変化させることによって調節することができる。
【００５８】
上記包装材は、本発明の効果を損なわない範囲で、紙の表面に塗工層や印刷層を設けて模様紙、光沢紙や化粧紙とすることもできる。また、その他の紙と積層させて使用することもできる。上記包装材は単層であってよく、多層であってもよい。
【００５９】
＜その他＞
抄紙工程における温度、圧力、時間、設備等の工程条件は、特に限定されず、使用原料等に従って適宜設定される。抄紙工程の段階数も、特に限定されず、１段階で行ってもよく、多段階で行ってもよい。また、使用する原料は、単独で用いてもよく、複数種の原料を組み合わせて使用してもよい。
【００６０】
当該包装材は和紙調の風合いを有しながらも安価かつリサイクル可能で強度に優れる。このため、当該包装材は上記特性が求められる用途、例えば食品用包装材、包装紙、化粧紙、壁紙等として幅広く使用でき、特に食品用包装材として好適に使用できる。
【実施例】
【００６１】
以下、実施例を挙げて本発明をより具体的に説明するが、本発明はこれらによって限定されるものではない。
【００６２】
（算術平均粗さ（Ｒａ））
ＪＩＳ−Ｂ０６０１（１９９４）「製品の幾何特性仕様（ＧＰＳ）−表面性状：輪郭曲線方式−用語、定義及び表面性状パラメータ」に準拠して、株式会社小坂研究所製「粗さ解析装置サーフコーダーＳＥ３０Ｋ」を用いて、包装材の表面の算術平均粗さ（Ｒａ）（単位：μｍ）を測定し、表面粗さとした。算術平均粗さ（Ｒａ）は、包装材の表面の横方向について、カットオフ値λｃ０．８ｍｍ、評価長さ５．０ｍｍで測定した。
【００６３】
（坪量）
坪量（単位：ｇ／ｍ２）は、ＪＩＳ−Ｐ８１２４（２０１１）「紙及び板紙−坪量の測定方法」に準拠して測定した。
【００６４】
（密度）
密度（単位：ｇ／ｃｍ３）は、ＪＩＳ−Ｐ８１１８（１９９８）「紙及び板紙−厚さ及び密度の試験方法」に準拠して測定した。
【００６５】
（引張強度）
引張強度（単位：ｋＮ／ｍ）は、ＪＩＳ−Ｐ８１１３（２００６）「紙及び板紙−引張特性の試験方法−第２部：定速伸張法」に準拠して包装材の縦方向について測定した。
【００６６】
（平滑度）
平滑度（単位：秒）は、ＪＩＳ−Ｐ８１１９（１９９８）「紙及び板紙−ベック平滑度試験機による平滑度試験方法」に準拠して包装材の表面について測定した。
【００６７】
（フリーネス）
フリーネス（単位：ｍｌ）は、ＪＩＳ−Ｐ８１２１（１９９５）「パルプ−ろ水度試験方法」に準拠して測定した。なお、包装材を離解したパルプのフリーネスは、ＪＩＳ−Ｐ８２２０（１９９８）「パルプ−離解方法」に準拠した方法で離解した包装材をＪＩＳ−Ｐ８１２１（１９９５）「パルプ−ろ水度試験方法」に準拠して測定した。
【００６８】
（平均繊維長（質量加重平均繊維長））
平均繊維長（単位：ｍｍ）は、メッツォオートメーション製「カヤーニＦｉｂｅｒＬａｂ繊維長測定機」を用いて質量加重平均繊維長を測定した。
【００６９】
（和紙調の風合い（外観））
２０名が表面を目視し、和紙調に見えるか否かを判断した。
◎：９０％以上の人が和紙調の風合いがあると評価した。
○：７０％以上９０％未満の人が、和紙調の風合いがあると評価した。
△：５０％以上７０％未満の人が、和紙調の風合いがあると評価した。
×：和紙調の風合いを有すると評価した人が５０％未満であった。
【００７０】
（離解性試験）
得られた包装材を１．５ｃｍ角に裁断し、これをＴＡＰＰＩ標準離解機に１．２％濃度となるように投入した後、３０００ｒｐｍで１０分間離解した。こうして得られた試料分散液から手抄きシートを作製し、目視にてシート中に未離解物が見られないものを離解性良好（○）、未離解物が残存しているものを離解性不良（×）とした。
【００７１】
実施例１
原料として、未叩解のマーセル化針葉樹晒クラフトパルプ（フリーネス７５０ｍｌ、平均繊維長３．１ｍｍ）を１０質量％、フリーネス６００ｍｌに叩解した針葉樹晒クラフトパルプ（ＮＢＫＰ）を９０質量％配合した原料スラリーを調製した。この原料スラリーに対し、ポリエチレンオキサイド系増粘剤（明成化学工業株式会社製、製品名「アルコックス」）を対原料固形分あたりの固形分質量基準で０．１ｋｇ／ｔ、ポリアクリルアミド系乾燥紙力増強剤（ハリマ化成株式会社製社製、製品名「ハーマイドＣ−１０」）を対原料固形分あたりの固形分質量基準で０．６ｋｇ／ｔ添加した。上記原料スラリーを用いて、円網抄紙機にて抄紙し、ヤンキードライヤー（表面温度１０５℃）で乾燥させて実施例１の包装材を得た。
【００７２】
得られた包装材の坪量は１７ｇ／ｍ２、密度は０．４０ｇ／ｃｍ３、は、引張強度（縦）は１．１５ｋＮ／ｍ、平滑度（表）は７９秒、算術平均粗さ（表面粗さ）Ｒａ（表）は２．７μｍ、平均繊維長は２．７ｍｍであった。また、得られた包装材を離解したパルプのフリーネスは６１５ｍｌであった。
【００７３】
実施例２から実施例８、比較例１から比較例６は、実施例１の原料を表１のようにしたこと以外は、実施例１と同様に行った。ただし、実施例５、実施例６は坪量を表１のとおりとした。また、比較例６では、繊度３ｄｔｅｘ、長さ５ｍｍのレーヨン繊維を用い、バインダーとしてビニロンバインダーを針葉樹晒クラフトパルプとレーヨン繊維の合計固形分に対し、固形分質量基準で２質量％配合した。
【００７４】
実施例及び比較例の原料、品質等を表１に示す。
【００７５】
【表１】
2014109082.tif 000002
【００７６】
表１より実施例で得られた紙は、比較例のものと比べて引張強度、和紙調の風合い等に優れることが分かる。
【産業上の利用可能性】
【００７７】
当該包装材は和紙調の風合いを有しながらも安価かつリサイクル可能で強度に優れる。このため、当該包装材は上記特性が求められる用途、例えば食品用包装材、包装紙、化粧紙、壁紙等として幅広く使用でき、特に食品用包装材として好適に使用できる。